(57)【要約】【課題】本発明に依れば、ポリプロピレンの優れた撥水性、離型性を生かして電子部品材料等に使用される表面保護フィルムに使用できるセパレーターを提供することが可能となる。【解決手段】ＭＦＲ（２３０℃、２．１６ｋｇｆ）が０．５〜３０（ｇ／１０ｍｉｎ）であり、塩素含有量が５重量ppm以下である、プロピレンの単独重合体、または、プロピレンとエチレンおよび／または炭素原子数４〜１２のα−オレフィンとを共重合して得られる共重合体からなることを特徴とする粘着フィルム用セパレーター。【選択図】なし【特許請求の範囲】
【請求項１】
ＭＦＲ（２３０℃、２．１６ｋｇｆ）が０．５〜３０（ｇ／１０ｍｉｎ）であり、塩素含有量が５重量ppm以下であるポリプロピレンからなることを特徴とする粘着フィルム用セパレーター。
【請求項２】
前記ポリプロピレンが、プロピレンの単独重合体、または、プロピレンとエチレンおよび／または炭素原子数４〜１２のα−オレフィンとを共重合して得られる共重合体であることを特徴とする請求項１に記載の粘着フィルム用セパレーター。
【請求項３】
前記ポリプロピレンからなる層を含む２層以上の積層体であることを特徴とする請求項１または２に記載の粘着フィルム用セパレーター。
【発明の詳細な説明】
【技術分野】
【０００１】
本発明は、粘着フィルム用セパレーターに関するものであり、更に詳しくは、表面保護フィルム等の粘着層を持つフィルムに使用するセパレーターに含まれる塩素イオンの移行による製品不良現象や製品の腐蝕あるいは汚染を防止する粘着フィルム用セパレーターに関する。
【背景技術】
【０００２】
ポリプロピレンは機械的強度、剛性、耐熱性、傷つき性（表面硬度）、電気絶縁性および光学特性に優れることから、食品包装用、または産業用のシートもしくはフィルムなどに使用されている。また、優れた撥水性、離型性を生かし、種々の離型材料用途や、剥離紙工程紙用途で活用されている。特に近年薄型表示パネル（液晶デイスプレイ（ＬＣＤ），エレクトロルミネッセンス（ＥＬ）ディスプレイ，プラズマディスプレイパネル（ＰＤＰ））や、シリコンウエハー、プリント配線基板等の電子部品材料の表面保護や製造工程での中間製品表面を保護する表面保護フィルムのセパレーター（剥離フィルム）としての需要が高まっている。
【０００３】
このような表面保護フィルムは、ポリエチレン等を基材として粘着層を付与したフィルムが巻物として主に使用されているが、フィルムの引き出し性（自己剥離性）が粘着剤によってはその強い粘着力により、大幅に低下することから、巻物状に巻かれる際に粘着層と粘着層が重なる基材層の親和性を低下させることが好ましく、離型性を有するポリプロピレンフィルムが粘着層のセパレーターとして使用されている。
【０００４】
ところが、ポリプロピレン樹脂中に含まれる塩素イオンによる不良現象が問題となっている。例えば薄型表示パネルに使用されている金属薄膜層を付与した樹脂フィルムを用いた透明電極や電磁波遮断フィルムにポリプロピレン製セパレーター付きの表面保護フィルムを使用した場合、ポリプロピレンから粘着層に移行した塩素イオンの影響により金属薄膜層に点状欠陥が発生するため使用できない。
【特許文献１】特開平２００４−２９６１４０号公報
【発明の開示】
【発明が解決しようとする課題】
【０００５】
本発明の課題は前記の問題を改良した粘着フィルム用セパレーターを提供することである。
【課題を解決するための手段】
【０００６】
（１）ＭＦＲ（２３０℃、２．１６ｋｇｆ）が０．５〜３０（ｇ／１０ｍｉｎ）であり、塩素含有量が５重量ppm以下であるポリプロピレンからなることを特徴とする粘着フィルム用セパレーター。
（２）前記ポリプロピレンが、プロピレンの単独重合体、または、プロピレンとエチレンおよび／または炭素原子数４〜１２のα−オレフィンとを共重合して得られる共重合体であることを特徴とする（１）に記載の粘着フィルム用セパレーター。
（３）前記ポリプロピレンからなる層を含む２層以上の積層体であることを特徴とする（１）または（２）に記載の粘着フィルム用セパレーター。
【発明の効果】
【０００７】
本発明に依れば、ポリプロピレンの優れた撥水性、離型性を生かして電子部品材料等に使用される表面保護フィルムに使用できるセパレーターを提供することが可能となる。
【発明を実施するための最良の形態】
【０００８】
以下、本発明を実施するための最良の形態を、ポリプロピレン組成物、セパレーター（剥離フィルム）の視点から詳細に述べる。
ポリプロピレン組成物
本発明のポリプロピレンは、結晶性のポリプロピレン樹脂であり、プロピレンの単独重合体、または、プロピレンとエチレンおよび／または炭素原子数４〜１２のα−オレフィンとを共重合して得られる共重合体である。これら共重合に用いられるコモノマーは、α−オレフィンおよびエチレン単独で、あるいは２種類以上組合わせて用いられる。
【０００９】
上記の共重合体のコモノマー含量は、プロピレン・エチレン、プロピレン・α−オレフィン共重合体１００モル％に対して０．５〜８．０モル％、好ましくは、０．５〜５．０モル％、さらに好ましくは０．５〜３．０モル％の範囲にある。
【００１０】
本発明のポリプロピレンは、ＭＦＲ（２３０℃、２．１６ｋｇｆ）は０．５〜３０（ｇ／１０ｍｉｎ）の範囲にあり、好ましくは、１〜１０、さらに好ましくは２〜７である。ＭＦＲが０．５未満であると、押出特性が好ましくなく、また３０を超えるとＴダイ製膜が困難であるので好ましくない。
【００１１】
本発明のポリプロピレン塩素含有量は５重量ｐｐｍ以下、好ましくは３重量ｐｐｍ以下である。塩素含有量が５ｐｐｍより多いと塩素イオンによる不良現象が発生するので好ましくない。
【００１２】
このような塩素含有量が少ないポリプロピレンは高活性の触媒を用いるか、重合したポリプロピレン樹脂中の触媒を分解、あるいは除去することにより製造することができる。
【００１３】
本発明のポリプロピレンには、必要に応じて他の樹脂またはゴム等の他の重合体を本発明の目的を損なわない範囲内で添加してもよい。前記他樹脂またはゴムとして例えばポリエチレン、ポリブテン−１、ポリイソブテン、ポリペンテン−１、ポリメチルペンテン−１等のポリα−オレフィン；プロピレン含有量が７５重量％未満のエチレン・プロピレン共重合体、エチレン・ブテン−１共重合体、プロピレン含有量が７５重量％未満のプロピレン・ブテン−１等のエチレンまたはα−オレフィン・α−オレフィン共重合体；プロピレン含有量が７５重量％未満のエチレン・プロピレン・５−エチリデン−２−ノルボルネン共重合体等のエチレンまたはα−オレフィン・α−オレフィン・ジエン単量体共重合体；スチレン・ブタジエンランダム共重合体などのビニル単量体・ジエン単量体ランダム共重合体；スチレン・ブタジエン・スチレンブロック共重合体等のビニル単量体・ジエン単量体・ビニル単量体ブロック共重合体；水素化（スチレン・ブタジエンランダム共重合体）等の水素化（ビニル単量体・ジエン単量体・ビニル単量体ブロック共重合体）等が挙げられる。
【００１４】
他の重合体の添加量は、添加する樹脂の種類またはゴムの種類により異なり、前記のように本発明の目的を損なわない範囲であれば良いが、通常ポリプロピレン１００重量部に対して約５重量部以下であることが好ましい。
【００１５】
本発明のポリプロピレンには、必要に応じて酸化防止剤、紫外線吸収剤、金属石鹸、塩酸吸収剤等の安定剤、滑剤、可塑剤、難燃剤、帯電防止剤等の添加剤や着色剤を本発明の目的を損なわない範囲で添加しても良い。
【００１６】
セパレーター（剥離フィルム）
本発明の粘着フィルム用セパレーターに使用されるフィルムは、本発明のポリプロピレンを用いたフィルムからなる層を含んで構成される層を少なくとも1層有する、2層以上の多層積層体として使用することもできる。かかる積層体としては、各層を構成する材料が相互に同じでも、異なっていてもかまわなく、かかる各層を構成する材料としては、本発明に使用されるポリプロピレン以外の公知の各種熱可塑性樹脂が本発明の目的を損なわない範囲で使用できる。各種熱可塑性樹脂としては、各種エチレン系樹脂、各種ポリブテン系樹脂、各種ポリメチルペンテン系樹脂、ポリスチレン系樹脂、エチレン-酢酸ビニル系モノマー共重合樹脂、エチレン-アクリル酸系モノマー共重合樹脂、エチレン-メタクリル酸系モノマーとの共重合樹脂、ポリエステル系樹脂、ナイロン系樹脂が挙げられる。
【００１７】
本発明のセパレーター用のフィルム厚みは特に限定されないが、好ましくは５−３００μｍ、さらに好ましくは、１０−１５０μｍである。
【００１８】
本発明のフィルムを成形するには、公知の各種の方法を採用することができる。例えば、Ｔダイからフィルム状に製膜する方法、サーキュラーダイからチューブ状に製膜する方法により単層／多層のフィルムを得ることができる。また、これらの方法により製膜したフィルムをドライラミネート法、押出ラミネート法により多層積層化することもできる。
【００１９】
また、上記のような方法で形成されたポリプロピレンフィルムは適宜延伸して使用することができる。
【００２０】
このようにして得られたポリプロピレンフィルムを表面保護フィルム用セパレーターとして用い、薄型表示パネルに使用されている金属薄膜層を付与した樹脂フィルムを用いた透明電極や電磁波遮断フィルムに該セパレーター付きの表面保護フィルムを使用した場合、フィルム中の塩素イオンが少ないので、金属薄膜層に点状欠陥が発生する等の不良現象が少なく、好適である。
【００２１】
次に本発明を実施例に基づき詳細に説明するが、本発明はかかる実施例に限定されるものではない。実施例における物性の測定方法は次の通りである。
１）メルトフローレート（ＭＦＲ）
ＡＳＴＭ Ｄ−１２３８の方法により、温度２３０℃、荷重２．１６ｋｇで測定した。
２）塩素含有量
ポリプロピレン０．８ｇを三菱化成社製燃焼装置でアルゴン／酸素気流下で、４００〜９００℃で燃焼した後、燃焼ガスを超純水で捕集し、濃縮後の試料液を、日本ダイオネック（株）ＤＩＯＮＥＸ−ＤＸ３００型イオンクロマト測定装置を用いて、陰イオンカラムＡＳ４Ａ−ＳＣ（ダイオネックス社製）を用いて測定した。
３）塩素イオンによる不良現象評価（点状欠陥／面抵抗評価）
ポリエチレンテレフタレート（ＰＥＴ）フィルムに銀薄膜を付与した透明導電性膜積層体の透明導電性積層体側にポリプロピレン製セパレーター付きの表面保護フィルム（高圧法ＬＤＰＥを基材としてＥＶＡを粘着層とした共押出フィルム）のセパレーターを剥がした粘着面を付着させ、温度６０℃、湿度９０％の恒温槽に５００時間保存後に表面保護フィルムを剥がして測定した視感透過率（Ｔ）と保存前の視感透過率（Ｔ０）の比（Ｔ／Ｔ０）ならびに保存後の透明導電性積層体の表面抵抗で不良現象を評価した。セパレーターから転移した塩素イオンにより発生する銀凝集による光線透過率の低下が１≧Ｔ／Ｔ０≧０．８、好ましくは１≧Ｔ／Ｔ０≧０．９、でかつ表面抵抗が１５Ω／□以下であれば、塩素イオンによる不良現象による影響は実用性能上問題ない。
【００２２】
本評価に使用した透明導電性膜積層体は、ＰＥＴフィルム（厚さ７５μｍ）に直流マグネトロンスパッタリング法を用いて、インジウムとスズとの酸化物からなる薄膜層（ａ）、銀とインジウムとスズの合金薄膜層（ｂ）をＰＥＴ／ａ／ｂ／ａの構成（７５μｍ／４０ｎｍ／１０ｎｍ／４０ｎｍ）で積層することにより作製した。なお、インジウムとスズとの酸化物からなる薄膜層が透明高屈折率薄膜層となり、銀とインジウムとスズの合金薄膜層が、金属薄膜層を構成する。
【００２３】
本評価に使用した表面保護フィルムは、高圧法ＬＤＰＥ（三井化学（株）製  ミラソン１２）を基材とし、粘着剤としてＥＶＡ（三井デュポンポリケミカル（株）製 エバフレックスＰ１２０５）を用いて片面に粘着剤層を付与したフィルム（トータル厚み６０μｍ：基材５０μｍ／粘着剤層１０μｍ）をＳＨＩモダンマシナリー製多層Ｔダイ成形により樹脂温度１９０℃、冷却ロール温度１５℃、製膜速度３０ｍ／ｍｉｎで共押出製膜した。なお、表面保護フィルム製膜時に冷却ロールより出てきたフィルムの粘着層側にセパレーターを挿入して、セパレーター付き表面保護フィルムを得た。
【００２４】
本評価で測定した視感透過率は、日立製作所製分光光度計（Ｕ−３４００）を用いて測定した全光線透過率をＪＩＳ Ｒ−３１０６に従い求めた。また、表面抵抗は、共和理研製４端針表面抵抗測定装置を用いて測定した。
【実施例１】
【００２５】
１）ポリプロピレンの製造
固形状チタン触媒成分（Ａ）の調整
内容積１０リットルのガラス製容器に、無水塩化マグネシウム９５２ｇ、デカン４４２０ｍｌおよび２−エチルヘキシルアルコール３９０６ｇを１３０℃で２時間加熱して均一溶液とした。この溶液中に無水フタル酸２１３ｇを添加し、１３０℃にてさらに１時間拡販混合を行って無水フタル酸を溶解させた。
【００２６】
このようにして得られた均一溶液を２３℃まで冷却し、１０時間放置した後、この均一溶液の液面から１０ｃｍの位置より上澄みを５０ｍｌ／分で７５０ｍｌ抜き出した。別の１０リットル容器の−２０℃の四塩化チタン２０００ｍｌ中に上記塩化マグネシウムの溶液を１時間にわたって滴下した。滴下後、得られた混合液の温度を４時間かけて１１０℃に昇温し、１１０℃に達したところでフタル酸ジイソブチル（ＤＩＢＰ）５２．２ｇを添加し、これより２時間撹拌しながら同温度に保持した。次いで熱ろ過にて固体部を採取し、この固体部を２７５０ｍｌの四塩化チタンに再懸濁させた後、再び１１０℃で２時間加熱した。
【００２７】
加熱終了後、再び熱ろ過にて固体部を採取し、１１０℃のデカンおよびヘキサンを用いて、洗浄液中にチタン化合物が検出されなくなるまで洗浄した。上記のように調製された固体状チタン触媒成分（Ａ）は、ヘキサンスラリーとして保存されるが、このうち一部を乾燥して触媒組成を調べた。固体状チタン触媒成分（Ａ）は、チタンを３重量％、塩素を５８重量％、マグネシウムを１８重量％およびＤＩＢＰを２１重量％の量で含有していた。
【００２８】
重合
内容積５リットルの撹拌機付きオートクレーブに液化プロピレンを１．５ｋｇ挿入した。更に前記で得られたＭｇＣｌ2担持型固体状チタン触媒成分（Ａ）を１８ｍｇ、トリエチルアルミニウムをＡｌ／Ｔi（モル比）＝７０となるよう、ジクロロペンチルジメトキシシランをＴｉに対して７０倍モル量挿入し、温度７０℃で２時間重合した。なお、水素は２ｎｌ量を仕込んだ。重合後、ポリプロピレンパウダーをイソプロパノールとヘプタンの混合溶媒で洗浄し、パウダーをろ過分別し、加熱乾燥を行った。
【００２９】
ペレット化
得られたパウダー１００重量部に対して、酸化防止剤として３，５−ジ−ｔ−ブチル−４−ヒドロキシトルエンを０．２重量部、酸化防止剤としてテトラキス［メチレン−３−（３，５−ジ−ｔ−ブチル−４−ヒドロキシフェニル）プロピオネート］メタンを０．２重量部、中和剤としてステアリン酸カルシウムを０．０１重量部配合し、神戸製鋼製３０ｍｍφ二軸押出機を用いて、樹脂温度２５０℃で溶融混練してペレット化を行った。
【００３０】
フィルム成形
上記で得られたペレットをＳＨＩモダンマシナリー製Ｔダイ成形機によりフィルム（厚み３０μｍ）を樹脂温度２５０℃にて製膜した。得られたフィルムを上述した表面保護フィルム製膜時に冷却ロール出より粘着層面に貼り付けて、セパレーター付き表面保護フィルムを得た。
【実施例２】
【００３１】
プロピレン１．５ｋｇの他にエチレンを６０ｇ挿入した以外は実施例１と同様に行った。
【００３２】
〔比較例１〕
重合後、ポリプロピレンパウダーをイソプロパノールとヘプタンの混合溶媒で洗浄しないこと以外は、実施例１と同様に行った。
【００３３】
【表１】
2006281515.tif 000002